(57)【特許請求の範囲】
【請求項１】
（Ａ１）下記一般式（Ｉ）：
Ｓｉ（ＯＲ３）４                              （Ｉ）
（但し、Ｒ３は同一又は異種の炭素原子数１〜６の一価炭化水素基である。）
で示される４官能性シラン化合物、その部分加水分解生成物又はこれらの混合物を、塩基性物質の存在下で親水性有機溶媒と水の混合液中で加水分解、縮合することによって、ＳｉＯ２単位を含む親水性球状シリカ微粒子の混合溶媒分散液を得る工程と、
（Ａ２）該親水性球状シリカ微粒子の混合溶媒分散液に、下記一般式（ＩＩ）：
Ｒ１Ｓｉ（ＯＲ４）３                            （ＩＩ）
（但し、Ｒ１は置換又は非置換の炭素原子数１〜２０の一価炭化水素基であり、Ｒ４は同一又は異種の炭素原子数１〜６の一価炭化水素基である。）
で示される３官能性シラン化合物、その部分加水分解生成物又はこれらの混合物を添加して、前記親水性球状シリカ微粒子の表面を処理することにより、該親水性球状シリカ微粒子の表面にＲ１ＳｉＯ３／２単位（但し、Ｒ１は前記と同じである。）を導入し、第一の表面疎水化球状シリカ微粒子の混合溶媒分散液を得る工程と、
（Ａ３）該第一の表面疎水化球状シリカ微粒子の混合溶媒分散液又はその濃縮液に下記一般式（ＩＩＩ）：
Ｒ２３ＳｉＮＨＳｉＲ２３                          （ＩＩＩ）
（但し、Ｒ２は同一又は異種の置換又は非置換の炭素原子数１〜６の一価炭化水素基である）
で示されるシラザン化合物、
下記一般式（ＩＶ）：
Ｒ２３ＳｉＸ                                      （ＩＶ）
（但し、Ｒ２は同一又は異種の置換又は非置換の炭素原子数１〜６の一価炭化水素基であり、ＸはＯＨ基又は加水分解性基である。）
で示される１官能性シラン化合物又はこれらの混合物を添加し、該第一の表面疎水化球状シリカ微粒子の表面を処理して、該第一の表面疎水化球状シリカ微粒子の表面にＲ２３ＳｉＯ１／２単位（但し、Ｒ２は前記と同じである。）を導入することにより第二の疎水性球状シリカ微粒子を得る工程と、
（Ａ４）該第二の疎水性球状シリカ微粒子の分散液に、ガラス転移温度が６５〜１２０℃の有機樹脂を溶解せしめ、該第二の疎水性球状シリカ微粒子の表面の少なくとも一部に有機樹脂被覆を形成して有機樹脂被覆疎水性球状シリカ微粒子を得る工程と、
を有することを特徴とする、１次粒子の平均粒子径が体積基準メジアン径で０．０１〜５μｍである表面有機樹脂被覆疎水性球状シリカ微粒子の製造方法。
【請求項２】
（Ａ１）下記一般式（Ｉ）：
Ｓｉ（ＯＲ３）４                              （Ｉ）
（但し、Ｒ３は同一又は異種の炭素原子数１〜６の一価炭化水素基である。）
で示される４官能性シラン化合物、その部分加水分解生成物又はこれらの混合物を、塩基性物質の存在下で親水性有機溶媒と水の混合液中で加水分解、縮合することによって、ＳｉＯ２単位を含む親水性球状シリカ微粒子の混合溶媒分散液を得る工程と、
（Ａ２）該親水性球状シリカ微粒子の混合溶媒分散液に、下記一般式（ＩＩ）：
Ｒ１Ｓｉ（ＯＲ４）３                            （ＩＩ）
（但し、Ｒ１は置換又は非置換の炭素原子数１〜２０の一価炭化水素基であり、Ｒ４は同一又は異種の炭素原子数１〜６の一価炭化水素基である。）
で示される３官能性シラン化合物、その部分加水分解生成物又はこれらの混合物を添加して、前記親水性球状シリカ微粒子の表面を処理することにより、該親水性球状シリカ微粒子の表面にＲ１ＳｉＯ３／２単位（但し、Ｒ１は前記と同じである。）を導入し、第一の表面疎水化球状シリカ微粒子の混合溶媒分散液を得る工程と、
（Ａ３）該第一の表面疎水化球状シリカ微粒子の混合溶媒分散液又はその濃縮液に下記一般式（ＩＩＩ）：
Ｒ２３ＳｉＮＨＳｉＲ２３                          （ＩＩＩ）
（但し、Ｒ２は同一又は異種の置換又は非置換の炭素原子数１〜６の一価炭化水素基である）
で示されるシラザン化合物、
下記一般式（ＩＶ）：
Ｒ２３ＳｉＸ                                      （ＩＶ）
（但し、Ｒ２は同一又は異種の置換又は非置換の炭素原子数１〜６の一価炭化水素基であり、ＸはＯＨ基又は加水分解性基である。）
で示される１官能性シラン化合物又はこれらの混合物を添加し、該第一の表面疎水化球状シリカ微粒子の表面を処理して、該第一の表面疎水化球状シリカ微粒子の表面にＲ２３ＳｉＯ１／２単位（但し、Ｒ２は前記と同じである。）を導入することにより第二の疎水性球状シリカ微粒子を得る工程と、
（Ａ４）該第二の疎水性球状シリカ微粒子の分散液に、ガラス転移温度が６５〜１２０℃の有機樹脂を溶解せしめ、該第二の疎水性球状シリカ微粒子の表面の少なくとも一部に有機樹脂被覆を形成して有機樹脂被覆疎水性球状シリカ微粒子を得る工程と、
を有することを特徴とする、表面有機樹脂被覆疎水性球状シリカ微粒子静電荷像現像用トナー外添剤の製造方法。
【請求項３】
請求項１に記載の方法により表面有機樹脂被覆疎水性球状シリカ微粒子を得、得られた表面有機樹脂被覆疎水性球状シリカ微粒子を、トナーに添加する静電荷像現像用トナーの製造方法。
【発明の詳細な説明】
【技術分野】
【０００１】
本発明は、表面有機樹脂被覆疎水性球状シリカ微粒子、その製造方法及びそれを用いた静電荷像現像用トナー外添剤に関する。
【背景技術】
【０００２】
電子写真法等で使用する乾式現像剤は、結着樹脂中に着色剤を分散したトナーそのものを用いる一成分現像剤と、そのトナーにキャリアを混合した二成分現像剤とに大別でき、そしてこれらの現像剤を用いてコピー操作を行う場合、プロセス適合性を有するためには、現像剤が流動性、耐ケーキング性、定着性、帯電性、クリーニング性等に優れていることが必要である。そして特に、流動性、耐ケーキング性、定着性、クリーニング性を高めるために、無機微粒子をトナーに添加することがしばしば行われている。
【０００３】
トナーに添加する無機微粒子としては一般的にシリカ微粒子が好適に使用されている。シリカ微粒子は、その製法によって、シラン化合物を燃焼させて得られる燃焼法シリカ（即ち、ヒュームドシリカ）、金属珪素粉を爆発的に燃焼させて得られる爆燃法シリカ、珪酸ナトリウムと鉱酸との中和反応によって得られる湿式シリカ（このうち、アルカリ条件で合成し凝集させたものを沈降法シリカ、酸性条件で合成し凝集させたものをゲル法シリカという）、珪酸ナトリウムからイオン交換樹脂で脱ナトリウムして得られた酸性珪酸をアルカリ性にして重合することで得られるコロイダルシリカ（シリカゾル）、ヒドロカルビルオキシシランの加水分解によって得られるゾルゲル法シリカ（いわゆるＳｔｏｅｂｅｒ法）などに大別される。
【０００４】
電子写真用トナーの外添剤としては、疎水化表面処理をしたシリカ微粒子粉体が好適に用いられている。
疎水化表面処理方法としては、シリカ微粒子粉体に、疎水化剤、例えば界面活性剤、シリコーンオイル、又はアルキルハロゲノシラン、アルキルアルコキシシラン、アルキルジシラザンなどのシリル化剤の気体を接触させ疎水化処理する方法、水と親水性有機混合溶媒中でシリル化剤に接触させ疎水化処理する方法等が挙げられる。
【０００５】
そのような疎水化表面処理をしたシリカ微粒子粉体は、電子写真用トナーの外添剤として好適に用いられているが、これはトナー母体の比重に対して１．５〜１．８倍（シリカ比重は１．８〜２．２）と、かなりトナー母体と比重差があるため、トナー母体に混合する操作を行なう際、分散させ難かったり、トナー母体と固着しても経時的にトナー母体からシリカ微粒子が脱落しやすいなどの問題が指摘されていた。
【０００６】
このような問題を解決する従来技術としては、一旦金属酸化物からなる外添剤をトナーに付着させた後、脱落を防止するために有機樹脂粒子を更に被覆するという技術がある（特許文献１）。しかしこの方法は、外添剤よりも小さくて均一な有機樹脂粒子がないことや、その有機樹脂粒子が現像機内で飛散・遊離して画像に悪影響を及ぼしたり、帯電を悪くする等の問題を有していた。
【先行技術文献】
【特許文献】
【０００７】
【特許文献１】特許第５１０８５６４号公報
【発明の概要】
【発明が解決しようとする課題】
【０００８】
従って、本発明は、トナー母体に混合したときに高い分散状態を保ち、トナー母体との付着強度も強く、更にトナー表面から離脱し帯電に悪影響を与えるような現象がない表面有機樹脂被覆疎水性球状シリカ微粒子、その製造方法及びそれを用いた静電荷像現像用トナー外添剤を提供することを目的とする。
【課題を解決するための手段】
【０００９】
斯かる実情に鑑み、本発明者は鋭意研究を行った結果、下記シリカ微粒子がトナー母体に混合したときに高い分散状態を保ち、付着強度も強く、更にトナー表面から離脱し帯電に悪影響を与えるような現象がないことを見出し本発明を完成した。
即ち本発明は、次に示すものである。
【００１０】
＜１＞
１次粒子の平均粒子径が体積基準メジアン径で０．０１〜５μｍであり、表面の少なくとも一部がガラス転移温度が６５〜１２０℃である有機樹脂被膜で被覆された、表面有機樹脂被覆疎水性球状シリカ微粒子。
【００１１】
＜２＞
（Ａ１）下記一般式（Ｉ）：
Ｓｉ（ＯＲ3）4                              （Ｉ）
（但し、Ｒ3は同一又は異種の炭素原子数１〜６の一価炭化水素基である。）
で示される４官能性シラン化合物、その部分加水分解生成物又はこれらの混合物を、塩基性物質の存在下で親水性有機溶媒と水の混合液中で加水分解、縮合することによって、ＳｉＯ2単位を含む親水性球状シリカ微粒子の混合溶媒分散液を得る工程と、
（Ａ２）該親水性球状シリカ微粒子の混合溶媒分散液に、下記一般式（ＩＩ）：
Ｒ1Ｓｉ（ＯＲ4）3                            （ＩＩ）
（但し、Ｒ1は置換又は非置換の炭素原子数１〜２０の一価炭化水素基であり、Ｒ4は同一又は異種の炭素原子数１〜６の一価炭化水素基である。）
で示される３官能性シラン化合物、その部分加水分解生成物又はこれらの混合物を添加して、前記親水性球状シリカ微粒子の表面を処理することにより、該親水性球状シリカ微粒子の表面にＲ1ＳｉＯ3/2単位（但し、Ｒ1は前記と同じである。）を導入し、第一の表面疎水化球状シリカ微粒子の混合溶媒分散液を得る工程と、
（Ａ３）該第一の表面疎水化球状シリカ微粒子の混合溶媒分散液又はその濃縮液に下記一般式（ＩＩＩ）：
Ｒ23ＳｉＮＨＳｉＲ23                          （ＩＩＩ）
（但し、Ｒ2は同一又は異種の置換又は非置換の炭素原子数１〜６の一価炭化水素基である）
で示されるシラザン化合物、
下記一般式（ＩＶ）：
Ｒ23ＳｉＸ                                      （ＩＶ）
（但し、Ｒ2は同一又は異種の置換又は非置換の炭素原子数１〜６の一価炭化水素基であり、ＸはＯＨ基又は加水分解性基である。）
で示される１官能性シラン化合物又はこれらの混合物を添加し、該第一の表面疎水化球状シリカ微粒子の表面を処理して、該第一の表面疎水化球状シリカ微粒子の表面にＲ23ＳｉＯ1/2単位（但し、Ｒ2は前記と同じである。）を導入することにより第二の疎水性球状シリカ微粒子を得る工程と、
（Ａ４）該第二の疎水性球状シリカ微粒子の分散液に、ガラス転移温度が６５〜１２０℃の有機樹脂を溶解せしめ、該第二の疎水性球状シリカ微粒子の表面の少なくとも一部に有機樹脂被覆を形成して有機樹脂被覆疎水性球状シリカ微粒子を得る工程と、
を有することを特徴とする＜１＞に記載の表面有機樹脂被覆疎水性球状シリカ微粒子の製造方法。
【００１２】
＜３＞
＜２＞に記載の製造方法により製造された表面有機樹脂被覆疎水性球状シリカ微粒子。
＜４＞
＜１＞又は＜３＞に記載の表面有機樹脂被覆疎水性球状シリカ微粒子からなる静電荷像現像用トナー外添剤。
＜５＞
＜１＞又は＜３＞に記載の表面有機樹脂被覆疎水性球状シリカ微粒子を含有する静電荷像現像用トナー。
【発明の効果】
【００１３】
このような表面有機樹脂被覆疎水性球状シリカ微粒子をトナー外添剤として用いれば、トナーに混合したときに高分散状態を保ちながら付着強度の高い状態を有し、トナー表面から離脱したものが帯電に悪影響を与えるような現象を抑制することができる。
【発明を実施するための形態】
【００１４】
以下、本発明について詳細に説明する。
【００１５】
＜表面有機樹脂被覆疎水性球状シリカ微粒子の特徴＞
まず、本発明の表面有機樹脂被覆疎水性球状シリカ微粒子の特徴について説明する。本発明の微粒子は、１次粒子の平均粒子径が体積基準メジアン径で０．０１〜５μｍの、表面の少なくとも一部が有機樹脂被覆処理された球状シリカ微粒子である。球状でありながら、有機樹脂が表面に被覆されているため、トナー母体と比重差があるにも関らずトナー母体に固着して脱落性が大きく改善できる。これは、トナー母体とシリカ表面の有機樹脂との摩擦帯電極性が同じになり、それぞれの有機樹脂が類似構造のため着きやすい、すなわち似たもの同士が着きやすいという特性からではないかと推測される。
【００１６】
本発明の表面有機樹脂被覆疎水性球状シリカ微粒子について、「球状」とは、真球だけでなく、若干歪んだ球も含む。具体的には、「球状」であるとは粒子を二次元に投影したときの円形度が０．８〜１の範囲にあることを意味する。ここで円形度とは、（実際の粒子を二次元投影したときの図形の面積と等しい真円の周囲長）／（実際の粒子を二次元投影したときの図形の面積の周囲長）を意味する。
【００１７】
本発明の表面有機樹脂被覆疎水性球状シリカ微粒子の粒子径は、１次粒子の平均粒子径が体積基準メジアン径で０．０１〜５μｍであり、好ましくは０．０５〜０．５μｍである。この粒子径が０．０１μｍより小さい場合には、上記微粒子が凝集してしまい、現像剤の流動性、耐ケーキング性、定着性等を得ることができない。また、この粒子径が５μｍより大きい場合には、感光体の変質や削れ、微粒子のトナーへの付着性の低下といった不都合が生じる。なお、本発明において、微粒子の粒度分布は、動的光散乱法／レーザードップラー法ナノトラック粒度分布測定装置（日機装株式会社製、商品名：UPA-EX150）により測定し、その体積基準メジアン径を粒子径とした。なお、メジアン径とは粒度分布を累積分布として表した時の累積５０％に相当する粒子径である。
【００１８】
シリカ表面の被覆に用いられる有機樹脂は、ガラス転移温度が６５〜１２０℃のものである。このガラス転移温度が６５℃未満のものでは高温高湿下でのトナーの保管性が悪化する場合があり好ましくない。一方、ガラス転移温度が１２０℃を超えるようなものは、定着時に阻害要素、すなわち、軟化するのに必要な熱量が多くなることから、トナーへ付与されるべき熱量が奪われることとなり、好ましくない。
【００１９】
本発明に用いられる有機樹脂としては、トナー用のスチレン−アクリル樹脂やポリエステル樹脂のほか、ポリスチレン樹脂、塩化ビニル樹脂、塩化ビニリデン樹脂、フッ化ビニリデン樹脂やその他のフッ素系樹脂、溶剤可溶性ナイロン樹脂、ブチラール樹脂、フェノキシ樹脂、ポリカーボネート樹脂などが挙げられる。これらの内、スチレン−アクリル樹脂やポリエステル樹脂が特に好ましい。
【００２０】
本発明においては、シリカ微粒子の表面の少なくとも一部が上記有機樹脂で被覆されているが、具体的には、シリカ微粒子表面の１〜９０％の面積が有機樹脂被膜で被覆されていることが好ましく、更に５〜７０％の面積が有機樹脂被膜で被覆されていることが好ましい。
【００２１】
＜表面有機樹脂被覆疎水性球状シリカ微粒子の製造方法＞
次に、本発明の表面有機樹脂被覆疎水性球状シリカ微粒子は、例えば、以下の製造方法により、製造することができる。
合成シリカ微粒子は、その製法によって、燃焼法シリカ（即ち、ヒュームドシリカ）、爆燃法シリカ、湿式シリカ、ゾルゲル法シリカ（いわゆるＳｔｏｅｂｅｒ法）に大別される。本発明で用いるシリカ微粒子は、ゾルゲル法シリカに属する。
【００２２】
本発明の表面疎水化球状シリカ微粒子は、
工程（Ａ１）：親水性球状シリカ微粒子の合成工程と、
工程（Ａ２）：３官能性シラン化合物による表面処理工程と、
工程（Ａ３）：１官能性シラン化合物による表面処理工程と、
工程（Ａ４）：有機樹脂による表面被覆処理工程と、
によって得られる。以下各工程を順を追って説明する。
【００２３】
−工程（Ａ１）：親水性球状シリカ微粒子の合成工程−
本工程では、一般式（Ｉ）：
Ｓｉ（ＯＲ3）4                              （Ｉ）
（但し、各Ｒ3は同一又は異種の炭素原子数１〜６の一価炭化水素基である。）
で示される４官能性シラン化合物、その部分加水分解生成物又はこれらの混合物を、塩基性物質の存在下で親水性有機溶媒と水の混合液中で加水分解、縮合することによって親水性球状シリカ微粒子混合溶媒分散液を得る。
【００２４】
上記一般式（Ｉ）：Ｓｉ（ＯＲ3）4中、Ｒ3は、炭素原子数１〜６の一価炭化水素基であるが、好ましくは炭素原子数１〜４、特に好ましくは１〜２の１価炭化水素基である。Ｒ3で表される１価炭化水素基としては、例えば、メチル基、エチル基、プロピル基、ブチル基、フェニル基等、好ましくは、メチル基、エチル基、プロピル基、ブチル基、特に好ましくは、メチル基、エチル基が挙げられる。
【００２５】
上記一般式（Ｉ）：Ｓｉ（ＯＲ3）4で示される４官能性シラン化合物としては、例えば、テトラメトキシシラン、テトラエトキシシラン、テトラプロポキシシラン、テトラブトキシシラン等のテトラアルコキシシラン、テトラフェノキシシラン等が挙げられ、好ましくは、テトラメトキシシラン、テトラエトキシシラン、テトラプロポキシシラン、テトラブトキシシラン、特に好ましくは、テトラメトキシシラン、テトラエトキシシランが挙げられる。また、一般式（Ｉ）で示される４官能性シラン化合物の部分加水分解縮合生成物としては、例えば、メチルシリケート、エチルシリケート等が挙げられる。
【００２６】
前記親水性有機溶媒としては、上記一般式（Ｉ）：Ｓｉ（ＯＲ3）4で示される４官能性シラン化合物と、この部分加水分解縮合生成物と、水とを溶解するものであれば特に制限されず、例えば、アルコール類；  メチルセロソルブ、エチルセロソルブ、ブチルセロソルブ、酢酸セロソルブ等のセロソルブ類；  アセトン、メチルエチルケトン等のケトン類；ジオキサン、テトラヒドロフラン等のエーテル類等が挙げられ、好ましくは、アルコール類、セロソルブ類、特に好ましくはアルコール類が挙げられる。
【００２７】
ここで、アルコール類としては、一般式（Ｖ）：
Ｒ5ＯＨ                      （Ｖ）
（式中、Ｒ5は炭素原子数１〜６の１価炭化水素基である）
で示されるアルコールが挙げられる。
【００２８】
上記一般式（Ｖ）：Ｒ5ＯＨ中、Ｒ5は、好ましくは炭素原子数１〜４、特に好ましくは１〜２の１価炭化水素基である。Ｒ5で表される１価炭化水素基としては、例えば、メチル基、エチル基、プロピル基、イソプロピル基、ブチル基等のアルキル基等、好ましくはメチル基、エチル基、プロピル基、イソプロピル基、より好ましくはメチル基、エチル基が挙げられる。上記一般式（Ｖ）で示されるアルコールとしては、例えば、メタノール、エタノール、プロパノール、イソプロパノール、ブタノール等、好ましくは、メタノール、エタノールが挙げられる。アルコールの炭素原子数が増えると、生成する球状シリカ微粒子の粒子径が大きくなる。従って、目的とする小粒径シリカ微粒子を得るためにはメタノールが好ましい。
【００２９】
また、上記塩基性物質としてはアンモニア、ジメチルアミン、ジエチルアミン等が挙げられ、好ましくは、アンモニア、ジエチルアミン、特に好ましくはアンモニアが挙げられる。これらの塩基性物質は、所要量を水に溶解した後、得られた水溶液（塩基性）を前記親水性有機溶媒と混合すればよい。
【００３０】
塩基性物質の量は、上記一般式（Ｉ）：Ｓｉ（ＯＲ3）4で示される４官能性シラン化合物および／又はその部分加水分解縮合生成物、のヒドロカルビルオキシ基の合計１モルに対して０．０１〜２モルであることが好ましく、０．０２〜０．５モルであることがより好ましく、０．０４〜０．１２モルであることが特に好ましい。このとき、塩基性物質の量が少ないほど所望の小粒径シリカ微粒子となる。
【００３１】
上記加水分解及び縮合で使用される水の量は、上記一般式（Ｉ）：Ｓｉ（ＯＲ3）4で示される４官能性シラン化合物および／又はその部分加水分解縮合生成物のヒドロカルビルオキシ基の合計１モルに対して０．５〜５モルであることが好ましく、０．６〜２モルであることがより好ましく、０．７〜１モルであることが特に好ましい。水に対する親水性有機溶媒の比率は、質量比で０．５〜１０であることが好ましく、３〜９であることがより好ましく、５〜８であることが特に好ましい。このとき、親水性有機溶媒の量が多いほど所望の小粒径シリカ微粒子となる。
【００３２】
上記一般式（Ｉ）：Ｓｉ（ＯＲ3）4で示される４官能性シラン化合物等の加水分解および縮合は、周知の方法、即ち、塩基性物質を含む親水性有機溶媒と水との混合物中に、上記一般式（Ｉ）で示される４官能性シラン化合物等を添加することにより行われる。
【００３３】
本工程（Ａ１）で得られる親水性球状シリカ微粒子混合溶媒分散液中のシリカ微粒子の濃度は一般に３〜１５質量％であり、好ましくは５〜１０質量％である。
【００３４】
−工程（Ａ２）：３官能性シラン化合物による表面処理工程−
本工程は、工程（Ａ１）において得られた親水性球状シリカ微粒子混合溶媒分散液に、一般式（ＩＩ）：
Ｒ1Ｓｉ（ＯＲ4）3                        （ＩＩ）
（但し、Ｒ1は置換又は非置換の炭素原子数１〜２０の一価炭化水素基、Ｒ4は同一又は異種の炭素原子数１〜６の一価炭化水素基である）で示される３官能性シラン化合物、その部分加水分解生成物又はこれらの混合物を添加して親水性球状シリカ微粒子表面をこれにより処理することにより、前記親水性球状シリカ微粒子の表面にＲ1ＳｉＯ3/2単位（但し、Ｒ1は前記式（ＩＩ）の定義と同じである。）を導入し、第一の表面疎水化球状シリカ微粒子の混合溶媒分散液を得る工程である。
【００３５】
本工程（Ａ２）は、後の工程においてシリカ微粒子の凝集を抑制するために不可欠である。凝集を抑制できないと、得られるシリカ系粉体の個々の粒子は一次粒子径を維持できないため、工程（A４）に移行したときに表面の有機樹脂被覆がうまくいかない場合があり、更に表面有機樹脂被覆疎水性球状シリカ微粒子をトナーに添加した時の流動性付与能が悪くなる場合があり好ましくない。
【００３６】
上記一般式（ＩＩ）：Ｒ1Ｓｉ（ＯＲ4）3中、Ｒ1は、炭素原子数１〜２０、好ましくは炭素原子数１〜３、特に好ましくは１〜２の１価炭化水素基である。Ｒ1で表される１価炭化水素基としては、例えば、メチル基、エチル基、ｎ−プロピル基、イソプロピル基、ブチル基、ヘキシル基等のアルキル基等が挙げられ、好ましくは、メチル基、エチル基、ｎ−プロピル基、イソプロピル基、特に好ましくは、メチル基、エチル基が挙げられる。また、これらの１価炭化水素基の水素原子の一部又は全部が、フッ素原子、塩素原子、臭素原子等のハロゲン原子、好ましくはフッ素原子で置換されていてもよい。
【００３７】
上記一般式（ＩＩ）：Ｒ1Ｓｉ（ＯＲ4）3中、Ｒ4は、炭化水素数１〜６、好ましくは炭素原子数１〜３、特に好ましくは１〜２の１価炭化水素基である。Ｒ4で表される１価炭化水素基としては、例えば、メチル基、エチル基、プロピル基、ブチル基等のアルキル基等が挙げられ、好ましくは、メチル基、エチル基、プロピル基、特に好ましくは、メチル基、エチル基が挙げられる。
【００３８】
上記一般式（ＩＩ）：Ｒ1Ｓｉ（ＯＲ4）3で示される３官能性シラン化合物としては、例えば、メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ブチルトリメトキシシラン、ブチルトリエトキシシラン、ヘキシルトリメトキシシラン、トリフルオロプロピルトリメトキシシラン、ヘプタデカフルオロデシルトリメトキシシラン等のトリアルコキシシラン等が挙げられ、好ましくは、メチルトリメトキシシラン、メチルトリエトキシシラン、エチルトリメトキシシラン、エチルトリエトキシシラン、より好ましくは、メチルトリメトキシシラン、メチルトリエトキシシラン、又は、これらの部分加水分解縮合生成物が挙げられる。
【００３９】
上記一般式（ＩＩ）：Ｒ1Ｓｉ（ＯＲ4）3で示される３官能性シラン化合物の添加量は、使用された親水性球状シリカ微粒子のＳｉ原子１モル当り０．００１〜１モルが好ましく、特に０．０１〜０．１モル、更に０．０１〜０．０５モルが好ましい。添加量が０．０１モル以上であれば、分散性が良いのでトナー外添加剤として使用した際の流動性が良くなり好ましい。また１モル以下であれば、シリカ微粒子の凝集が生じることもなく好ましい。
【００４０】
本工程（Ａ２）で得られる第一の表面疎水化球状シリカ微粒子の混合溶媒分散液中の該シリカ微粒子の濃度は通常３質量％以上１５質量％未満である。
【００４１】
次の工程（Ａ３）において表面処理剤として使用される一般式（ＩＩＩ）で表されるシラザン化合物および一般式（ＩＶ）で表される一官能性シラン化合物が、アルコールや水と反応して表面処理が不十分となり、その後に乾燥を行う時に凝集を生じ、得られるシリカ粉体は一次粒子径を維持できず、工程（A４）に移行したときに表面の有機樹脂被覆がうまくいかない場合があったり、更に表面有機樹脂被覆疎水性球状シリカ微粒子をトナーに添加した時の流動性付与能が悪くなるといった不具合を抑制するために、工程（Ａ２）の後に濃縮工程を設けることが好ましい。
【００４２】
濃縮工程は、上記工程（Ａ２）で得られた第一の表面疎水化球状シリカ微粒子混合溶媒分散液から親水性有機溶媒と水の一部を除去することにより第一の表面疎水化球状シリカ微粒子の混合溶媒濃縮分散液を得る工程である。この際、疎水性有機溶媒をあらかじめ、或いは工程中に加えてもよい。使用する疎水性溶媒は、炭化水素系、ケトン系溶媒が好ましい。具体的には、トルエン、キシレン、メチルエチルケトン、メチルイソブチルケトン等が挙げられ、好ましくはメチルイソブチルケトンが好ましい。親水性有機溶媒と水の一部を除去する方法としては、例えば留去、減圧留去などが挙げられる。得られる濃縮分散液はシリカ微粒子濃度が１５〜４０質量％のものが好ましく、２０〜３５質量％のものがでがより好ましく、２５〜３０質量％のものが特に好ましい。この濃度が１５質量％以上であれば、後工程の表面処理がうまくゆき、４０質量％以下であればシリカ微粒子の凝集が生じることもなく好都合である。
【００４３】
−工程（Ａ３）：１官能性シラン化合物による表面処理工程−
工程（Ａ２）で得られた第一の表面疎水化球状シリカ微粒子の混合溶媒（濃縮）分散液に、下記一般式（ＩＩＩ）：
Ｒ23ＳｉＮＨＳｉＲ23                          （ＩＩＩ）
（但し、Ｒ2は同一又は異種の置換又は非置換の炭素原子数１〜６の一価炭化水素基である）で示されるシラザン化合物、又は下記一般式（ＩＶ）：
Ｒ23ＳｉＸ                              （ＩＶ）
（但し、Ｒ2は同一又は異種の置換又は非置換の炭素原子数１〜６の一価炭化水素基であり、ＸはＯＨ基又は加水分解性基である。）
で示される１官能性シラン化合物又はこれらの混合物を添加し、これにより前記第一の表面疎水化球状シリカ微粒子表面を処理して前記第一の表面疎水化球状シリカ微粒子の表面にＲ23ＳｉＯ1/2単位（但し、Ｒ2は前記と同じである。）を導入して第二の表面疎水性球状シリカ微粒子を得る。この工程では、上記の処理により第一の表面疎水化球状シリカ微粒子の表面に残存するシラノール基をトリオルガノシリル化する形でＲ23ＳｉＯ1/2単位が該表面に導入される。この工程で表面の疎水性を高めておくことで、工程Ａ４での表面有機樹脂被覆をしやすくなるため、この工程は必須である。この工程がないと表面が親水性のシラノールにより、有機樹脂被覆は疎水性表面に比べて悪くなるため好ましくない。
【００４４】
上記一般式（ＩＩＩ）：Ｒ23ＳｉＮＨＳｉＲ23および（ＩＶ）：Ｒ23ＳｉＸ中、Ｒ2は、炭素原子数１〜６の一価炭化水素基であるが、炭素原子数１〜４、特に１〜２の１価炭化水素基が好ましい。Ｒ2で表される１価炭化水素基としては、例えば、メチル基、エチル基、プロピル基、イソプロピル基、ブチル基等のアルキル基等、好ましくは、メチル基、エチル基、プロピル基、特に好ましくは、メチル基、エチル基が挙げられる。また、これらの１価炭化水素基の水素原子の一部又は全部が、フッ素原子、塩素原子、臭素原子等のハロゲン原子、好ましくは、フッ素原子で置換されていてもよい。
【００４５】
上記一般式（ＩＶ）：Ｒ23ＳｉＸ中のＸで表される加水分解性基としては、例えば、塩素原子、アルコキシ基、アミノ基、アシルオキシ基等が挙げられ、好ましくは、アルコキシ基、アミノ基、特に好ましくは、アルコキシ基が挙げられる。
【００４６】
上記一般式（ＩＩＩ）：Ｒ23ＳｉＮＨＳｉＲ23で示されるシラザン化合物としては、例えば、ヘキサメチルジシラザン、ヘキサエチルジシラザン等が挙げられ、好ましくはヘキサメチルジシラザンが挙げられる。上記一般式（ＩＶ）：Ｒ23ＳｉＸで示される１官能性シラン化合物としては、例えば、トリメチルシラノール、トリエチルシラノール等のモノシラノール化合物、トリメチルクロロシラン、トリエチルクロロシラン等のモノクロロシラン、トリメチルメトキシシラン、トリメチルエトキシシラン等のモノアルコキシシラン、トリメチルシリルジメチルアミン、トリメチルシリルジエチルアミン等のモノアミノシラン、トリメチルアセトキシシラン等のモノアシルオキシシランが挙げられ、好ましくは、トリメチルシラノール、トリメチルメトキシシラン、トリメチルシリルジエチルアミン、特に好ましくは、トリメチルシラノール、トリメチルメトキシシランが挙げられる。
【００４７】
上記シラザン化合物及び／又は１官能性シラン化合物の使用量は、使用した親水性球状シリカ微粒子のＳｉ原子１モルに対して０．１〜０．５モルが好ましく、特に０．２〜０．４モル、更に０．２５〜０．３５モルが好ましい。使用量が０．１モル以上であれば、トナー外添加剤として使用した際の流動性が良好であり好ましい。また０．５モル以下であれば経済的に有利であり好ましい。
【００４８】
本工程により得られる表面疎水性球状シリカ微粒子は、分散液のまま次の工程（Ａ４）移行してもよいし、ここで一旦常圧乾燥、減圧乾燥等の常法によって粉体として得た後、再度溶剤に分散させて工程（Ａ４）移行してもよい。
【００４９】
−工程（Ａ４）：有機樹脂による表面被覆処理工程−
工程（Ａ３）で得られた第二の疎水性球状シリカ微粒子の分散溶液はそのまま本工程に用いることができる。一方、第二の疎水性球状シリカ微粒子を一旦乾燥させて乾燥粉体にしたものは、再度溶媒に分散させた分散溶液とする。この時に第二の疎水性球状シリカ微粒子を分散させる溶剤としては、使用する樹脂が可溶なものであればよく、例えば、アセトン、メチルエチルケトン、メチルイソブチルケトンなどのケトン系溶剤、各種脂肪族炭化水素やトルエン、キシレンなどの芳香族炭化水素およびそれらの誘導体、各種アルコール、エステル系溶媒、ＴＨＦ（テトラヒドロフラン）などの環状エーテルなど、各種の有機溶媒が挙げられる。
【００５０】
表面に被覆する有機樹脂としては、ガラス転移温度が６５〜１２０℃の有機樹脂である。このガラス転移温度が６５℃未満のものは高温高湿下でのトナーの保管性が悪化する場合があり好ましくない。一方、ガラス転移温度が１２０℃を超えるものは、定着時に阻害要素、すなわち、軟化するのに必要な熱量が多くなることから、トナーへ付与されるべき熱量が奪われることとなり、好ましくない。
【００５１】
ここで用いられる有機樹脂は、トナー用のスチレン−アクリル樹脂やポリエステル樹脂のほか、ポリスチレン樹脂、塩化ビニル樹脂、塩化ビニリデン樹脂、フッ化ビニリデン樹脂やその他のフッ素系樹脂、溶剤可溶性ナイロン樹脂、ブチラール樹脂、フェノキシ樹脂、ポリカーボネート樹脂などが挙げられる。この内、特に好ましいものはスチレン−アクリル樹脂やポリエステル樹脂である。
【００５２】
被覆する有機樹脂の量は第二の疎水性球状シリカ微粒子１００質量部に対して０．１〜５０質量部が好ましい。より好ましくは３〜３０質量部である。この量が０．１質量部よりも少ないとトナーへの付着性が低下するため好ましくない。またこの量が５０質量部より多いと帯電が悪化したり、乾燥時融着等が起こりやすくなるため好ましくない。
【００５３】
有機樹脂の被覆は、例えば有機樹脂を有機溶剤に溶解させた有機樹脂溶解溶液を、疎水性球状シリカ微粒子が有機溶剤に分散している分散溶液中に混合し、乾燥することによりシリカ表面に有機樹脂を被覆することができる。上記混合条件としては、反応温度２０〜１００℃、反応時間１〜８時間行うことが好ましい。更に好ましくは反応温度２０〜８０℃、反応時間２〜８時間で行う方がより好ましい。
【００５４】
有機樹脂を被覆後、常法により乾燥することにより、本発明の有機樹脂被覆疎水性球状シリカ微粒子を得ることができる。
【００５５】
また、本発明により得られる有機樹脂被覆疎水性球状シリカ微粒子は、必要に応じて種々のシランカップリング剤、ジメチルジメトキシシラン等のシランで表面処理してもよい。
【００５６】
＜有機樹脂被覆疎水性球状シリカ微粒子を用いたトナー外添剤＞
本発明の有機樹脂被覆疎水性球状シリカ微粒子又は本発明方法により製造される有機樹脂被覆疎水性球状シリカ微粒子は、トナー外添剤等、特に静電荷像現像用トナー外添剤として好適に用いることができる。該有機樹脂被覆疎水性球状シリカ微粒子を用いたトナー外添剤のトナーに対する配合量は、トナー１００質量部に対して、０．０１〜２０質量部が好ましく、さらに好ましくは０．１〜５重量部である。この配合量が、０．０１質量部以上であれば、トナーへの付着量が十分で、トナーの流動性が十分得られるため好ましく、２０質量部以下であれば、トナーの帯電性に好影響を及ぼし、経済的にも好ましい。
【００５７】
本発明の表有機樹脂被覆疎水性球状シリカ微粒子又は本発明により製造される有機樹脂被覆疎水性球状シリカ微粒子を用いたトナー外添剤が添加されるトナー粒子としては、結着樹脂と着色剤を主成分として構成される公知のものが使用できる。また、必要に応じて帯電制御剤が添加されていてもよい。
【００５８】
本発明の有機樹脂被覆疎水性球状シリカ微粒子又は本発明により製造される有機樹脂被覆疎水性球状シリカ微粒子を用いたトナー外添剤が添加されたトナーは、一成分現像剤として使用できるが、また、それをキャリアと混合して二成分現像剤として使用することもできる。二成分現像剤として使用する場合においては、上記トナー外添剤は予めトナー粒子に添加せず、トナーとキャリアの混合時に添加してトナーの表面被覆を行ってもよい。キャリアとしては、鉄粉等、あるいはそれらの表面に樹脂コーティングされた公知のものが使用される。
【実施例】
【００５９】
以下、実施例および比較例を示して本発明を具体的に説明するが、本発明はこれら実施例に限定されるものではない。
【００６０】
＜有機樹脂（スチレン−アクリル樹脂）合成例１＞
撹拌機及び温度計を備えた反応容器に、脱イオン水１６０質量部、ポリアクリル酸ソーダ水溶液（固形分３．３質量％）０．０４質量部、硫酸ナトリウム０．４質量部を仕込み、次いで単量体成分としてスチレン８５質量部、ブチルアクリレート１５質量部、トリメチロールプロパントリアクリレート０．３質量部、及び重合開始剤としてベンゾイルパーオキサイド２質量部、ｔ−ブチルパーオキシ−２−エチルヘキシルモノカーボネート０．５質量部を添加した。内容物を攪拌しながら４０℃から１３０℃まで６５分間で昇温し、１３０℃に到達した後、さらに２時間３０分攪拌した後、冷却し、重合体粒子の懸濁液を得た。重合体を分離、洗浄、乾燥し、スチレン−アクリル樹脂Ａを得た。このもののガラス転移点は１００℃まで昇温した後、ＤＳＣ（Rigaku製、Thermo plusＤＳＣ８２３０システム）を用い、昇温速度１０／ｍｉｎの条件下で測定したショルダー値で計測した。このスチレン−アクリル樹脂Ａのガラス転移温度は７０℃であった。
【００６１】
＜有機樹脂（スチレン−アクリル樹脂）合成例２＞
上記合成例１のスチレンを９８質量部、ブチルアクリレートを２質量部とした以外は同様に合成し、スチレン−アクリル樹脂Ｂを得た。このもののガラス転移温度は１２０℃まで昇温した後、ＤＳＣ（Rigaku製、Thermo plusＤＳＣ８２３０システム）を用い、昇温速度１０／ｍｉｎの条件下で測定したショルダー値で計測した。このスチレン−アクリル樹脂Ｂのガラス転移温度は１００℃であった。
【００６２】
＜実施例１＞
［有機樹脂被覆疎水性球状シリカ微粒子の合成］
−工程（Ａ１）：親水性球状シリカ微粒子の合成工程−
攪拌機と、滴下ロートと、温度計とを備えた３リットルのガラス製反応器にメタノール９８９．５ｇと、水１３５．５ｇと、２８％アンモニア水６６．５ｇとを入れて混合した。この溶液を３５℃となるように調整し、攪拌しながらテトラメトキシシラン４３６．５ｇ（２．８７モル）を６時間かけて滴下した。この滴下が終了した後も、さらに０．５時間攪拌を継続して加水分解を行うことにより、親水性球状シリカ微粒子の懸濁液を得た。
【００６３】
−工程（Ａ２）：３官能性シラン化合物による表面処理工程−
上記で得られた懸濁液に室温でメチルトリメトキシシラン４．４ｇ（０．０３モル）を０．５時間かけて滴下し、滴下後も１２時間攪拌を継続し、シリカ微粒子表面を疎水化処理することにより、疎水化球状シリカ微粒子分散液を得た。
【００６４】
次いで、ガラス製反応器にエステルアダプターと冷却管とを取り付け、得られた分散液を６０〜７０℃に加熱してメタノールと水の混合物１０２１ｇを留去し、疎水化球状シリカ微粒子混合溶媒濃縮分散液を得た。このとき、濃縮分散液中の疎水化球状シリカ微粒子含有量は２８質量％であった。
【００６５】
−工程（Ａ３）：１官能性シラン化合物による表面処理工程−
前工程で得られた濃縮分散液に、室温において、ヘキサメチルジシラザン１３８．４ｇ（０．８６モル）を添加した後、この分散液を５０〜６０℃に加熱し、９時間反応させることにより、分散液中のシリカ微粒子をトリメチルシリル化した。次いで、この分散液中の溶媒を１３０℃、減圧下（６６５０Ｐａ）で留去することにより、疎水性球状シリカ微粒子（１）１８６ｇを得た。
【００６６】
−工程（Ａ４）：有機樹脂による表面被覆処理工程−
次に、ニーダー中にＴＨＦ（テトラヒドロフラン）２５ｇ投入して攪拌しながら、上記（Ａ３）で得られた疎水性球状シリカ微粒子（１）１００ｇを加えて混合した。この混合物を混練しながら、スチレン−アクリル樹脂Ａの１０質量％ＴＨＦを５０ｇ滴下し、さらに混合した。その後乾燥させて、シリカ微粒子−（１）を１０３ｇを得た。
【００６７】
工程（Ａ１）で得られた親水性球状シリカ微粒子について下記の測定方法１に従って測定を行った。また、上記の工程（Ａ１）〜（Ａ４）の各段階を経て得られた有機樹脂被覆疎水性球状シリカ微粒子について、下記の測定方法１、２に従って測定を行った。なお、得られた結果を表１に示す。
【００６８】
［測定方法１］
−シリカ微粒子の粒子径測定−
メタノールにシリカ微粒子懸濁液又はシリカ微粒子粉体を、シリカ微粒子が０．５質量％となるように添加し、１０分間超音波にかけることにより、該微粒子を分散させた。このように処理した微粒子の粒度分布を、動的光散乱法／レーザードップラー法ナノトラック粒度分布測定装置（日機装株式会社製、商品名：ＵＰＡ−ＥＸ１５０）により測定し、その体積基準メジアン径を粒子径とした。なお、メジアン径とは粒度分布を累積分布として表した時の累積５０％に相当する粒子径である。
【００６９】
［測定方法２］
−有機樹脂被覆疎水性球状シリカ微粒子の形状測定−
電子顕微鏡（日立製作所製、商品名：Ｓ−４７００型、倍率：１０万倍）によって観察を行い、形状を確認した。「球状」とは、真球だけでなく、若干歪んだ球も含む。
【００７０】
＜実施例２＞
工程（Ａ１）でメタノール、水、及び２８％アンモニア水の量をメタノール１０４５．７ｇ、水１１２．６ｇ、２８％アンモニア水３３．２ｇに変えたこと以外は実施例１と同様にして、シリカ微粒子−（２）１０４ｇを得た。得られた有機樹脂被覆疎水性球状シリカ微粒子を用いて実施例１と同様に測定した。この結果を表１に示す。
【００７１】
＜実施例３＞
撹拌機、滴下ロート、温度計を備えた３リットルのガラス製反応器にメタノール６２３．７ｇ、水４１．４ｇ、２８％アンモニア水４９．８ｇを添加して混合した。この溶液を３５℃に調整し、撹拌しながらテトラメトキシシラン１１６３．７ｇおよび５．４％アンモニア水４１８．１ｇを同時に添加開始し、前者は６時間、そして後者は４時間かけて滴
下した。テトラメトキシシラン滴下後も０．５時間撹拌を続け加水分解を行いシリカ微粒子の懸濁液を得た。
【００７２】
こうして得られた懸濁液に室温でメチルトリメトキシシラン１１．６ｇ（テトラメトキシシランに対してモル比で０．０１相当量）を０．５時間かけて滴下し、滴下後も１２時間撹拌しシリカ微粒子表面の処理を行った。
【００７３】
該ガラス製反応器にエステルアダプターと冷却管を取り付け、上記の表面処理を施したシリカ微粒子を含む分散液にメチルイソブチルケトン１４４０ｇを添加した後、８０〜１１０℃に加熱しメタノール水を７時間かけて留去した。
【００７４】
こうして得られた分散液に室温でヘキサメチルジシラザン３５７．６ｇを添加し１２０℃に加熱し３時間反応させ、シリカ微粒子をトリメチルシリル化した。その後溶媒を減圧下で留去して疎水性球状シリカ微粒子４７２ｇを得た。得られたシリカ微粒子１００ｇを実施例１と同様にスチレン−アクリル樹脂Ａの１０質量％ＴＨＦを５０ｇ滴下し、さらに混合した。その後乾燥させて、シリカ微粒子−（３）を得た。結果を表１に示す。
【００７５】
＜実施例４＞
スチレン−アクリル樹脂Ａの１０質量％ＴＨＦを１５０ｇとした以外は、実施例３と同様に処理し、シリカ微粒子−（４）１０４ｇを得た。得られた有機樹脂被覆疎水性球状シリカ微粒子を用いて実施例１と同様に測定した。この結果を表１に示す。
【００７６】
＜実施例５＞
ガラス転移温度が１００℃のスチレン−アクリル樹脂Ｂの１０質量％ＴＨＦを５０ｇ用いた以外は、実施例３と同様に処理し、シリカ微粒子−（５）１０３ｇを得た。得られた有機樹脂被覆疎水性球状シリカ微粒子を用いて実施例１と同様に測定した。この結果を表１に示す。
【００７７】
＜比較例１〜６＞
実施例１〜３の有機樹脂被覆工程（Ａ４）を行わず、（Ａ３）工程で仕上げた疎水性球状シリカ粒子−（６）〜（８）を得た。更に実施例１〜３の（Ａ３）工程を行わずに仕上げた有機樹脂被覆シリカ粒子（９）〜（１１）を得た。
【００７８】
【表１】
0006008137.tif 000002
【００７９】
＜注＞
１）工程（Ａ１）で得られた分散液の親水性球状シリカ微粒子
２）最終的に得られた有機樹脂被覆疎水性球状シリカ微粒子
【００８０】
上記表に示すように、本発明方法によれば、有機樹脂被覆を行っても、元々のシリカ微粒子由来の形状を保つことが分かり、また、粒度分布を悪くすることはなかった。
【００８１】
＜トナー帯電量、外添剤遊離率＞
上記得られた実施例１〜５、比較例１〜６［シリカ微粒子（１）〜（１１）］の有機樹脂被覆シリカ粒子のトナー帯電量、外添剤遊離率の測定を以下のように行った。
【００８２】
（トナー帯電量の測定方法）
シリカ微粒子０．４ｇと負帯電性トナー（８μｍ）４０ｇとをミキサーにて攪拌混合してトナー組成物２ｇとし、これとフェライトキャリア４８ｇとをポリプロピレン容器（１００ｍｌ容量）に入れ、２５℃／５０％ＲＨ環境下（NN環境下）に２４時間放置する。２４時間放置したトナー組成物とフェライトキャリアの混合物をそれぞれターブラミキサーで１０分振とうする。このトナー組成物とフェライトキャリアの混合物から０．２ｇ採取し、ブローオフ帯電量測定装置（東芝ケミカル社製品：ＴＢ−２００型）で１分間窒素ブローした後の値をトナー組成物の帯電量とする。その結果を表２に示す。
また、その後それぞれターブラミキサーで更に２０分振とうする。トータル３０分振とう後の帯電量も表２に示す。
【００８３】
（外添剤遊離率）
上記で得られた各トナー組成物におけるトナー粒子からのシリカ微粒子の離脱率Ｄ
を以下にしたがって測定した。トナー組成物２ｇに対し、界面活性剤（重合度１０のポリオキシエチレンオクチルフェニルエーテル）０．２ｗｔ％水溶液を充分に浸漬させ、超音波式ホモジナイザー（ＵＳ１２００Ｔ；日本精機製作所社製）を用いて、その分散液中に超音波振動子を浸し、周波数１５ＫＨｚ、出力４０Ｗで１分間超音波振動させることにより、トナー粒子表面から表面に付着させた微粒子外添剤を離脱させた。その後、分散液をデカンテーション（静置）により上澄み液と沈殿物（トナー）に分離し、離脱した添加剤粒子が含まれる上澄み液を除去した。沈殿物（トナー）を純水で穏やかに洗浄し、乾燥させた。乾燥したトナーを蛍光Ｘ線分析にかけ、トナー粒子表面に残存するシリカ微粒子の定量を行い、トナー粒子に添加されたシリカ微粒の重量に対し、離脱したシリカ微粒子の重量の比率（重量比）を離脱率Ｄとして算出し、下記のように判断した。その結果も表２に示す。
〔評価基準〕
○：離脱率Ｄの値が、２０％以下
△：離脱率Ｄの値が、２１％〜４５％
×：離脱率Ｄの値が、４６％以上
【００８４】
【表２】
0006008137.tif 000003
【００８５】
表２より、本発明の製造方法により製造された表面有機樹脂被覆疎水性球状シリカ微粒子（実施例１〜５）は、本発明の製造方法により製造されたものではない表面疎水化球状シリカ微粒子（比較例１〜６）と比べて帯電安定性つまり、高分散性、付着性が強いこと、また遊離率も少ないことが明らかとなった。
【００８６】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。